РЕЖУЩИЙ ЭЛЕМЕНТ, ЭЛЕКТРИЧЕСКАЯ БРИТВА, ОСНАЩЕННАЯ РЕЖУЩИМ ЭЛЕМЕНТОМ, И СПОСОБ ПОЛУЧЕНИЯ ТАКОГО ЭЛЕМЕНТА

1. Режущий элемент, такой как применяемый в электрической бритве, снабженный режущей торцевой гранью, имеющей режущую кромку, и изготовленный из нержавеющей стали, в котором режущая торцевая грань включает упрочненный поверхностный слой из закаленной стали по меньшей мере вдоль ее режущей кромки.
2. Режущий элемент по п.1, отличающийся тем, что упрочненный поверхностный слой режущей торцевой грани простирается, по существу, по всей периферии торцевой грани.
3. Режущий элемент по п.1 или 2, отличающийся тем, что толщину упрочненного поверхностного слоя подбирают так, чтобы довести до максимума срок службы режущего элемента и/или пластинок неподвижного ножа бреющей головки.
4. Режущий элемент по п.3, отличающийся тем, что площадь поверхности упрочненного поверхностного слоя торцевой грани варьируется от 5 до 50% от общей площади поверхности торцевой грани.
5. Режущий элемент по п.4, отличающийся тем, что площадь поверхности упрочненного поверхностного слоя торцевой грани варьируется от 10 до 35% от общей площади поверхности торцевой грани.
6. Режущий элемент по любому из пп.1, 2, 4 и 5, отличающийся тем, что твердость нержавеющей стали варьируется от 100 до 600 HV1.
7. Режущий элемент по п.6, отличающийся тем, что твердость нержавеющей стали варьируется от 150 до 350 HV1.
8. Режущий элемент по пп.1, 2, 4, 5 и 7, отличающийся тем,что твердость упрочненного поверхностного слоя составляет по меньшей мере 1000 HV1.
9. Режущий элемент по любому из пп.1, 2, 4, 5 и 7, отличающийся тем, что элемент изготавливают из пригодной к литьевому формованию под давлением нержавеющей стали с использованием метода порошковой металлургии.
10. Способ получения режущего элемента по любому из предшествующих пунктов, в котором режущий элемент формируют из нержавеющей стали, и по меньшей мере часть поверхности режущего элемента упрочняют подверганием его воздействию плазмы из подходящих ионов, за исключением режущей торцевой грани.
11. Способ получения режущего элемента по любому из пп.1-9, в котором режущий элемент формируют из нержавеющей стали, по меньшей мере часть поверхности режущего элемента упрочняют подверганием его воздействию плазмы из подходящих ионов, в котором после этого часть элемента удаляют с формированием таким образом режущей торцевой грани.
12. Способ по п.11, в котором, по существу, всю поверхность режущего элемента упрочняют подверганием его воздействию плазмы из подходящих ионов.
13. Способ по любому из пп.10-12, в котором ионы выбирают из азота, углерода, бора или комбинаций таковых.
14. Режущий элемент, получаемый способом по любому из пп.10-13.
15. Применение режущего элемента по любому из предшествующих пунктов в бритве типа сухого бритья.
16. Применение режущего элемента по любому из предшествующих пунктов в бритве типа комбинированного сухого/влажного бритья.
17. Электрическая бритва, включающая по меньшей мере один режущий элемент по любому из пп.1-9.